"下記のポリオレフィン組成物Iを架橋することにより得られる架橋済み組成物であって、前記ポリオレフィン組成物Iは、総ての百分率は重量基準でAプロピレンホモポリマーまたは少なくとも1種のα-オレフィンコモノマーとのプロピレンコポリマーを含むポリプロピレン成分を5~38、ここで、当該ポリプロピレン成分は少なくとも85のプロピレンを含有し、室温におけるキシレン可溶性が20未満である;Bエチレンとプロピレンとのコポリマーを35~85、ここで、42~70のエチレンを含有し、室温におけるキシレン可溶性が50を超える;Cブテン-1ホモポリマーまたはコポリマーを5~40、ここで、-75以上のブテン-1誘導単位含量;-100MPa以下の曲げ弾性率を示し;そして、場合によりD組成物中にBと異なる1種以上のポリマーを5~35、ここで、90ポイント以下のショアA硬度値を示し、ブテン-1含量存在する場合が50未満であり;を含み、ここで、組成物I中、A、B、CおよびDの量はABCおよび場合によりDの総量に関し、そしてDが存在するとき、CDの総量は、ABCDの総量に関し、50以下である前記架橋済み組成物。ポリオレフィン組成物Iの成分Bの室温におけるキシレン中の可溶性画分の極限粘度[η]が3dl/g以上である、請求項1に記載の架橋済み組成物。ポリオレフィン組成物Iの成分Cの密度が0.899g/cm3以下、好ましくは、0.895g/cm3以下である、請求項1に記載の架橋済み組成物。請求項1に記載の架橋済み組成物であって、ポリオレフィン組成物Iの成分Dが、下記のポリマー材料:i45重量までの、少なくとも1種のα-オレフィンコモノマーを含有するエチレンコポリマー;ii40重量までの、少なくとも1種のα-オレフィンコモノマーを含有するプロピレンコポリマーまたはその組み合わせから選択される。ポリオレフィン組成物Iと架橋剤添加剤とをブレンドし、こうして得られたブレンド物を成分Aの溶融温度を超える温度、好ましくは、160~250°Cに加熱することにより得ることができる、請求項1に記載の架橋済みポリオレフィン組成物。遊離基開始剤および架橋助剤を含む架橋剤添加剤を使用することにより得ることができる、請求項5に記載の架橋済みポリオレフィン組成物。遊離基開始剤が有機過酸化物であり、架橋助剤がジビニルベンゼン、エチルビニルベンゼン、トリアリルシアヌレート、トリアリルイソシアヌレート、1,2-ポリブタジエン、アクリレート、メタクリレートおよびフラン誘導体から選択される、前記架橋剤添加剤を使用することにより得ることができる、請求項6に記載の架橋済みポリオレフィン組成物。総ての百分率は重量基準でAプロピレンホモポリマーまたは少なくとも1種のα-オレフィンコモノマーとのプロピレンコポリマーを含むポリプロピレン成分を5~38、ここで、当該ポリプロピレン成分は少なくとも85のプロピレンを含有し、室温におけるキシレン可溶性が20未満である;Bエチレンとプロピレンとのコポリマーを35~85、ここで、42~70のエチレンを含有し、室温におけるキシレン可溶性が50を超える;Cブテン-1ホモポリマーまたはコポリマーを5~40、ここで、-75以上のブテン-1誘導単位含量;-100MPa以下の曲げ弾性率を示し;そして、場合によりD組成物中にBと異なる1種以上のポリマーを5~35、ここで、90ポイント以下のショアA硬度値を示し、ブテン-1含量存在する場合が50未満であり;を含み、ここで、組成物I中、A、B、CおよびDの量はABCおよび場合によりDの総量に関し、そしてDが存在するとき、CDの総量は、ABCDの総量に関し、50以下である、ポリオレフィン組成物。請求項1に記載の架橋済みポリオレフィン組成物を含む製造物品、特に、ワイヤおよびケーブルシース、自動車車内スキン、合成皮革、および押出プロフィール。驚いたことに、特定のブテン-1コポリマーを含有する組成物を架橋することにより、パラフィン油のような可塑剤が存在しなくても、低硬度および非常に良好なレオロジー特性を示すポリオレフィン組成物を得ることができることを、今、見出した。したがって、本発明は、下記のポリオレフィン組成物Iを架橋することにより得られる架橋済み組成物を提供する。ここで、前記ポリオレフィン組成物Iは、総ての百分率は重量基準でAプロピレンホモポリマーもしくは少なくとも1種のα-オレフィンコモノマープロピレンと異なるとのプロピレンコポリマーまたはそれらの混合物を含むポリプロピレン成分を5~38、好ましくは、8~30、ここで、当該ポリプロピレン成分は少なくとも85、好ましくは95のプロピレンを含有し、室温におけるキシレン可溶性が20未満である;Bエチレンとプロピレンとのコポリマーを35~85、好ましくは45~82、ここで、42~70、好ましくは、45~65、より好ましくは、50~65のエチレンを含有し、室温におけるキシレン可溶性が50を超え、好ましくは、60を超える;Cブテン-1ホモポリマーまたはコポリマーを5~40、好ましくは5~35、ここで、-75以上、好ましくは80以上、より好ましくは84以上、さらにより好ましくは90以上のブテン-1誘導単位含量;-100MPa以下、好ましくは60MPa以下、より好ましくは30MPa以下の曲げ弾性率を示し;そして、場合によりD組成物中にBと異なる1種以上のポリマーを5~35、好ましくは5~20、より好ましくは5~25モノマー量に関して、ここで、90ポイント以下のショアA硬度を示し、ブテン-1含量存在する場合が50未満であり;組成物I中、A、B、CおよびDの量はABCおよび場合によりDの総量に関し、そしてDが存在するとき、CDの総量は、ABCDの総量に関し、50以下であるを含む。それらの高度に好ましいレオロジー特性のため、当該組成物は、いずれかの加工助剤なくて、溶融状態で容易に加工できる。本明細書中で使用するコポリマーという用語は、鎖中に2種の異なる繰り返し単位を持つポリマーとターポリマーのような3種以上の繰り返し単位を持つポリマーとの双方を指す。ポリオレフィン組成物Iのポリプロピレン成分Aは、典型的には、A1プロピレンホモポリマーまたはA2プロピレンと少なくとも1種の式H2CH=CHRRはHまたはC2-6線状もしくは分枝状アルキルであるのα-オレフィンとのコポリマーである。さらに、かかる成分Aは典型的には結晶性である。結晶性という用語は、本明細書中では高結晶性を示し、結果として室温におけるキシレン中の可溶性が20重量未満を示すポリマーを意味する。ホモポリマーA1は、室温におけるキシレン中の好適な可溶性が10重量未満であり、より好ましくは、5重量未満であり、さらにより好ましくは3重量未満である。室温という用語は、本明細書中では、約25°Cの温度を意味する。プロピレンのコポリマーA2は、室温におけるキシレン中の好適な可溶性が15重量未満であり、より好ましくは、10重量未満であり、さらにより好ましくは8重量未満である。前記α-オレフィンは、好ましくは、エチレン、ブテン-1、ペンテン-1、4-メチルペンテン、ヘキセン-1、オクテン-1またはそのいずれかの組み合わせであり、さらにより好ましくは、プロピレンのコポリマーA2は、プロピレンとエチレンとのコポリマーである。好ましくは、ポリプロピレン成分AのMFR溶融流量値は5~70g/10分である。コポリマーBは、好ましくは、室温におけるキシレン可溶画分の極限粘度[η]値が3.5~7dl/gである。ポリオレフィン組成物Iのポリプロピレン成分AおよびコポリマーBは、別の重合プロセスによりまたは少なくとも2段階の連続重合により調製できる。好適な実施態様では、WO2007042375号公報の実施例に記載されているような、トリアルキルアルミニウム化合物と、場合により電子供与体、ならびに無水塩化マグネシウムに担持された、チタンのハロゲン化物もしくはハロゲン-アルコラートおよび電子供与体化合物を含む固体触媒成分とを含む触媒系の存在下で連続重合を行う。成分Cはブテン-1コポリマーであり、典型的に弾性から可塑性までの挙動を示し、ホモポリマーであるかブテン-1と1種以上のα-オレフィン類ブテン-1以外とのコポリマーであることができる。α-オレフィン類として好適なものは、本発明の組成物の成分C中のコモノマーとして存在できるが、式H2CH=CHR式中、RはHもしくはメチルまたはC3-6線状もしくは分枝状アルキルであるのようなものであり、特に、エチレン、プロピレン、ペンテン-1、ヘキセン-1、4-メチルペンテンおよびオクテン-1である。コモノマーとして特に好適なものはプロピレンおよびエチレンである。成分Cは、好ましくは、下記:C1ブテン-1ホモポリマーまたはブテン-1と少なくとも別のα-オレフィンとのコポリマー、好ましくはコモノマーとしてプロピレンとのコポリマーであり、-25~55、好ましくは、35~55のアイソタクチックペンタド百分率mmmm;-0.5~3dL/g、好ましくは、1~2.5dl/gの135°Cテトラリン中で測定した極限粘度[η];-2~60wt、好ましくは、3~20wt、より好ましくは、10wt未満の0°Cにおけるキシレン不溶性画分の含量、を示し、C2ブテン-1ポリマー、特に、ブテン-1/エチレンコポリマーまたはブテン-1/エチレン/プロピレンターポリマーであり、下記の特性:-3.5未満、好ましくは、3未満のGPCによって測定した分子量分布Mw/Mn;-以下に明細書中で記載するDSC法にしたがって測定した、DSCにおいて検出できる融点TmII無し。典型的には、成分Cは低い結晶性を示すX線により測定して40未満、好ましくは、30未満。好ましくは、成分Cの密度は0.899g/cm3またはそれ未満、より好ましくは、0.895/cm3またはそれ未満である。ブテン-1コポリマーC2は、エージング後測定可能な溶融エンタルピーを示すことができる。特に、室温でエージング10日後測定した、C2の溶融エンタルピーは、25J/g未満、好ましくは、4~20J/gであることができる。ブテン-1コポリマーC1は、iMgCl2に担持されたTi化合物および内部電子-供与化合物を含む固体成分、iiアルキルアルミニウム化合物、そして、場合により、iii外部電子供与化合物を含む低立体特異性チグラーナッタ触媒の存在下でモノマー類の重合により調製できる。重合プロセスの好適実施態様では、外部電子供与体化合物は、触媒の立体規則性特性を増加させないために使用しない。外部供与体を使用する場合、その量および使用の様式は、国際出願WO2006/042815A1に記載されているような、高立体規則性ポリマーのあまりに高い量をもたらさないように使用すべきである。ブテン-1コポリマーC2は、-立体剛性メタロセン化合物;-アルモキサンまたはアルキルメタロセンカチオンを形成できる化合物;および、場合により、-有機アルミニウム化合物を接触させることにより得られる触媒系の存在下、モノマー類を重合することにより得ることができる。このような触媒系を使用する該触媒系の例は、WO2009/000637号に見出すことができる。概して、ブテン-1コポリマーC製造のための重合法は、公知の技術、例えば、稀釈剤として液体不溶性炭化水素を使用するスラリー重合、または、例えば、反応媒体として液体ブテン-1を使用する溶液重合等にしたがって行うことができる。さらに、一基以上の流動床または機械的撹拌床反応器中で操作する、気相重合プロセスを行うことができる。反応媒体として液体ブテン-1中で行う重合が好適である。通例、重合温度は、一般に-100°C~200°C、好ましくは、20~120°C、より好ましくは、40~90°C、最も好ましくは、50°C~80°Cである。重合圧力は、一般に、0.5~100バールである。同じ反応条件または異なる反応条件下、例えば、分子量調整剤の濃度、コモノマー濃度、外部電子供与体濃度、温度、圧力等の条件下で作用できる一基以上の反応器中で重合できる。成分Dは典型的には弾性または可塑性である。成分Cは、一般に、オレフィンポリマー類、特に、50重量を超えるエチレンおよび少なくとも1種のα-オレフィンコモノマーエチレン以外を含有するコポリマーならびに50重量を超えるプロピレンおよび少なくとも1種のα-オレフィンコモノマープロピレン以外を含有するコポリマーから選択される。α-オレフィンコモノマー類の例は、成分AおよびCのために既に示したものである。特に、50重量を超えるエチレンを含有するコポリマーについて、好適なコモノマー類はブテン-1およびオクテン-1であり、一方、50重量を超えるプロピレンを含有するコポリマーについて、好適なコモノマー類はエチレンおよびブテン-1である。好ましくは、成分Dは、下記のコポリマー類、またはそれらの組み合わせ:すなわち、i45重量まで、特に、10~42重量の、少なくとも1種のα-オレフィンコモノマーエチレン以外、好ましくは、C4-C10α-オレフィンまたはその組み合わせを含有するエチレンコポリマー;ii40重量まで、特に、20~40重量の、少なくとも1種のα-オレフィンコモノマープロピレン以外、好ましくは、エチレンもしくはC4-C10α-オレフィンまたはその組み合わせを含有するプロピレンコポリマーから選択される。コポリマーiおよびiiのコモノマーとして存在できるC4-C10α-オレフィンの例は、式H2CH=CHR式中、RはC2-8線状または分枝状アルキルであるからなるものである。特定例は、ブテン-1、ペンテン-1、ヘキセン-1、4-メチルペンテンおよびオクテン-1である。コポリマーiにブテン-1およびオクテン-1が好適であり、一方、コポリマーiiにエチレンおよびブテン-1が好適である。前記コポリマーiおよびiiは、典型的には、0.850~0.890g/cm3、特に、0.855~0.885g/cm3の密度を示す。さらに、前記コポリマーiおよびiiは、典型的には、80ポイント以下、好ましくは、70ポイント以下のショア硬度値を示す。コポリマーiの特定例は、TafmerA-1050SRであり、三井化学より市場化されている。その他の適切なコポリマーiは、プラストマーExxactRおよびEngageRであり、ExxonMobilChemicalおよびDowChemicalにより市場化されている。コポリマーiiの特定例は、TafmerS-4030Rであり、三井化学より市場化されている。その他の適切なコポリマーiiは、プラストマーVistamaxxRおよびVersifyRであり、ExxonMobilChemicalおよびDowChemicalにより市場化されている。前記コポリマー類の好適量は、iについて20~80重量、特に30~70重量。最も好ましくは40~60重量であり、iiについて20~80重量、特に30~70重量。最も好ましくは40~60重量であり、当該量はiおよびiiの総重量に言及される。ポリオレフィン組成物Iは、例えば、成分A、B、Cおよび場合によりDまたはその濃縮物をHenschelまたはバンバリーミキサー中もしくは押出機特に、二軸スクリュー押出機中でポリマー溶融温度もしくは軟質化温度でブレンドし、前記成分を均一に分散させ、次いで、ペレット化させる等の公知装置中で慣用方法にしたがって調製できる。濃縮物の例は、成分AおよびBを含む、前記説明した連続重合の生成物である。オレフィンポリマーに慣用的に使用される慣用的添加剤、充填剤および顔料、例えば、核剤、エックステンションオイル、鉱質充填剤、ならびに有機および無機顔料等を添加できる。本発明の架橋済み組成物は、ポリオレフィン組成物Iと架橋剤添加剤とをブレンドし、こうして得られたブレンド物を成分Aの溶融温度を超える温度、好ましくは、160~250°Cに加熱することにより得ることができる。ポリオレフィン組成物Iは、架橋工程を行うのに使用するのと同じ装置で調製することもできるが、架橋前にペレット化を行わない。事実、本発明の架橋済みポリオレフィン組成物は、典型的には、直接架橋により調製する。当該直接架橋は、上記ポリオレフィン組成物Iを架橋剤添加剤の存在下、ポリマー軟化温度または融点以上の温度でブレンド処理に付し架橋剤は、ブレンド工程の前、工程中または工程後に添加できる、架橋工程の間ブレンドを継続する。こうして、ポリオレフィン組成物Iを調製し、それを架橋する全行程を、単一の混合装置、特に、押出機中で行うことができる。前述したように、成分Aの融点以上の温度、好ましくは、160°C~250°Cで典型的に操作する。一般に、当業界で公知のいずれの架橋剤でも本発明の架橋済みポリオレフィン組成物の製造に使用できる。特に、有機過酸化物を含む架橋剤を使用することができ、160°Cで、好ましくは、3.3~20分、より好ましくは、7~18分の間エチレン-プロピレン-ジエンゴムEPDMの半減期を示す。過酸化物の特定例は:11ビスジイソプロピルベンゼン;ジクミルペロキシド;nブチル44ビスワレレート;25ジ25ジメチルヘキサン25ジメチル25ジヘキサンである。過酸化物は、通例、ポリオレフィン組成物Iの100重量部当たり0.5~5部、好ましくは、1~3部の範囲の量で使用する。一般に、1種以上の架橋助剤を使用する。架橋助剤の好適例は、ジビニルベンゼン、エチルビニルベンゼン、トリアリルシアヌレート、トリアリルイソシアヌレート、12ポリブタジエン、アクリレート類、メタクリレート類およびフラン誘導体である。フラン誘導体の特定例は、15ジフルフリル14ペンタジエン3オン;βαフリルアクロレイン;5ペンタジエナル;αフリルアクリルアミド;αフリルアクリロニトリル;βアクリル酸およびそのエステル類;フルフリリデンエステル類である。さらに、架橋剤は、別の架橋助剤、例えば、フェニレンビス-マレイミドおよび/またはイオウ供与体例えば、メルカプトベンゾチアゾール、ベンゾチアジルジスルフィド、テトラメチルチウラムモノスルフィド、テトラメチルチウラムジスルフィド、ジペンタメチレンチウラムヘキサスルフィド、NNジエチルチオウレア、アミノフェノールジスルフィド、亜鉛ジブチルジチオカルバメート等のような架橋助剤を含有する。架橋助剤は、通例、ポリオレフィン組成物Iの100重量部当たり0.5~5重量部の範囲の量で使用する。詳細を下記の実施例により与えるが、それらは例証のために与えるのであり、本発明を制限するものではない。実施例および一般的記載で確定した特性を試験するために、下記の標準的手順を使用する。-MFR:230°Cにおいて2.16kg荷重を用いるISO1133異なる温度および荷重を特記する場合を除く;-極限粘度:135°Cにおいてテトラヒドロナフタレン中で決定ASTMD2857;-密度:ISO1183-75°Cにおける圧縮永久歪:ASTMD395方法B;-硬度ショアA:ISO868-標準表面品質:ストランド表面上のメルトフラクチャーの存在として目視的に検討する。ストランド表面品質良好および優秀は、メルトフラクチャーが認められず、ストランド表面が滑らかか非常に滑らかであることを示す。コモノマー含量IR分光法またはNMR特記したときにより決定。特に、ブテン-1コポリマー成分Cについて、コモノマーの量は、実施例のコポリマーの13C-NMRスペクトルから算出した。120°Cにおいて、重水素化1,1,2,2-テトラクロロ-エタン中、ポリマー溶液8~12wtについて測定を行った。1H-13C結合を除去するために90°パルス、15秒のパルス間の遅延およびCPDWALYZ16を使用して120°Cにおいてフーリエ変換モードにおいて150.91MHzで操作するBrukerAV-600スペクトロメーターで13C-NMRスペクトルを得た。約1500トランジェントを60ppmのスペクトルウインドウ0-60ppmを使用して32Kデータポイント中に保存した。-コポリマー組成-ジアド分布を下記の関係を使用する13C-NMRスペクトルから算出する。すなわち、PP=100I1/ΣPB=100I2/ΣBB=100I3-I19/ΣPE=100I5I6/ΣBE=100I9I10/ΣEE=1000.5I15I6I100.25I14/Σここで、Σ=I1I2I3-I19I5I6I9I100.5I15I6I100.25I14モル含量を下記の関係を使用するジアドから得る。すなわち、Pm=PP0.5PEPBBm=BB0.5BEPBEm=EE0.5PEBEI1、I2、I3、I5、I6、I9、I6、I10、I14、I15、I19は13CNMRスペクトルにおけるピークの積分である参照として29.9ppmにおけるEEEシーケンスのピーク。これらのピークの割り当ては、JCRandalMacromolChemPhysC29201MKakugoYNaitoKMizunumaおよびTMiyatakeMacromolecules151150およびHNChengJournalofPolymerSciencePolymerPhysicsEdition2157に準じて行った。それらを表Aに集めるにしたがって命名。-25°Cにおけるキシレン中の可溶性および不溶性画分XS25°C:2.5gのポリマーを攪拌下135°Cで250mLのキシレン中に溶解させる。20分後、溶液を、攪拌を継続しながら25°Cに冷却させ、次いで、30分間沈静させる。得られた沈殿物を、濾紙を用いて濾過し、得られた溶液を窒素流中で蒸発させ、恒量に達するまで、80°Cで真空下残留物を乾燥させる。こうして、室温25°Cにおけるポリマー可溶キシレン可溶-XSおよび不溶重量を算出する。周囲温度におけるキシレン中のポリマー不溶重量は、ポリマーのアイソタクチックインデックスと考慮される。この値は、沸騰n-ヘプタンを用いる抽出により決定されるアイソタクチックインデックスに実質的に対応し、この定義により、ポリプロピレンのアイソタクチックインデックスを構成する。-0°Cにおけるキシレン中の可溶性および不溶性画分XS0°C:2.5gのブテン-1コポリマー類成分Cを攪拌下135°Cで250mlのキシレン中に溶解させる。30分後、得られた溶液を、攪拌を継続しながら100°Cに冷却させ、次いで、水氷浴中に入れ0°Cに冷却させる。次いで、得られた溶液を水氷浴中で1時間沈静させる。沈殿物を、濾紙を用いて濾過する。濾過の間、フラスコ内部ができるだけ0°Cに維持するように、水氷浴中にフラスコを維持する。濾過が終了したら、濾過温度を25°Cにバランスをとり、容量フラスコを約30分間水流浴中に浸漬し、次いで、2個の50mlアリコートに分ける。得られた溶液アリコートを窒素流中で蒸発させ、恒量に達するまで80°Cで真空下残留物を乾燥させる。2残留物間の重量差は3より低く無ければならず;さもなくば、試験を繰り返さなければならない。したがって、残留物の平均重量からポリマー可溶重量0°Cにおけるキシレン可溶分=XS0°Cを算出する。0°Cにおけるo-キシレン中の不溶性画分0°Cにおけるキシレン不溶分=XI0°Cは:XI0°C=100-XS0°Cである。-X線結晶性の決定固定スリットでのCu-Kα1放射を使用し、6秒毎に0.1°のステップで回折角2Θ=5°および2Θ=35°間のスペクトルを集めて粉末X線回折測定計を用いてX線結晶性を測定した。測定を約1.5~2.5mm厚さおよび2.5~4.0cm直径のディスク形態の圧縮成形標本で行った。これらの標本は、10分間適切な圧力をかけることなく200°C±5°Cにおいて圧縮成形プレス中で得る。次いで、約数秒間約10Kg/cm2の圧力をかけ、3度この最後の操作を繰り返す。回折パターンを使用して、全スペクトルのために適切な線状ベースラインを確定することにより結晶度に必要な総ての成分を誘導し、スペクトルプロフィールおよびベースライン間の、カウント/秒2Θで表される、総面積Taを算出する。次いで、適切な非晶質プロフィールを、結晶領域から非晶質領域の、2相モデルにしたがって分離する、全スペクトルに沿って確定する。したがって、非晶質プロフィールおよびベースライン間の面積として、カウント/秒2Θで表される、非晶質面積Aa;およびカウント/秒2Θで表される結晶質面積を、Ca=Ta-Aaとして、算出することができる。次いで、試料の結晶度を式:Cr=100×Ca/Taにしたがって、算出した。-熱特性溶融温度およびエンタルピーを、PerkinElmerDSC-7装置を用いる示差走査熱量測定D.S.C.により決定した。ブテン-1ホモポリマーおよびコポリマーの溶融温度を下記の方法にしたがって決定した。すなわち、-TmII第2加熱操作で測定:重合から得られる秤量した試料5~10mgをアルミニウムパン中に密封し、20°C/分に相当する走査速度で200°Cに加熱した。試料を200°Cで5分間維持し、総ての結晶体を完全に溶融させた。続いて、10°C/分の走査速度で-20°Cに冷却させた後、ピーク温度を結晶温度Tcとして採用した。-20°Cに5分放置した後、試料を、10°C/分に相当する走査速度200°Cに2度目の加熱をした。この2度目の加熱操作で、ピーク温度をPB-1結晶形IITmIIの溶融温度として採用し、およびグローバル溶融エンタルピーΔHfIIとして面積を採用した。-10日後の溶融エンタルピーを、PerkinElmerDSC-7装置を用いる示差走査熱量測定D.S.C.を使用することにより次のようにして決定した:重合から得られる秤量した試料5~10mgをアルミニウムパン中に密封し、20°C/分に相当する走査速度で200°Cに加熱した。試料を200°Cで5分間維持し、総ての結晶体を完全に溶融させた。次いで、試料を室温で10日間貯蔵した。10日後、試料をDSCに付し、-20°Cに冷却し、次いで、10°C/分の対応する走査速度で200°Cに加熱した。この加熱操作で、サーモグラムの低温側から来る最初のピーク温度を溶融温度Tmとして採用し、10日後のグローバル溶融エンタルピーΔHfとして面積を採用した1のみのピークが観察されるとき。-結晶体Iの溶融温度TmIは、Tmピークにおけるショルダーピークとしてまたはより高い温度側に識別できるピークとして存在するとき、この条件で測定することもできる。-アイソタクチックペンタド含量の決定:50mgの各試料を0.5mlのC2D2Cl4に溶解させた。13CNMRスペクトルをBrukerDPX-400100.61Mhz、90°パルス、パルス間で12秒遅延で得た。各スペクトルについて約3000トランジェントを貯蔵し;mmmmペンタドピーク27.73ppmを参照として使用した。微細構造分析を文献に記載された通りにして行ったAsakuraT等によるMacromolecules19912423342340、およびChujoR等によるPolymer199435339。ブテン-1ホモポリマーおよびコポリマーについての実験部で与えられたペンタド立体規則性の値mmmmは、α-オレフィンコモノマー例えば、存在するときプロピレン誘導単位による、同じ領域に入る、立体規則性ペンタドおよびそれらの信号間の重なりに十分考慮して、分岐したメチレン炭素のNMR領域BBBBBアイソタクチックシーケンスに割り当てられるおおよそ27.73ppmにおける関連ペンタド信号ピーク面積から算出される立体規則性アイソタクチックペンタドの百分率である。-分子量TSKカラム一式タイプGMHXL-HTを具備し、流速1ml/分、溶媒として1,2-ジクロロベンゼンODCB0.1容量の2,6-ジ-t-ブチルpクレゾールBHTで安定化、135°Cで作用するWaters150-CALC/GPC装置を使用させるゲル透過クロマトグラフィーGPCにより測定した。140°Cの温度で1時間にわたり連続的に撹拌することにより、試料をODCBに溶解する。得られた溶液を0.45μmTeflonメンブランにより濾過する。濾液濃度0.08~1.2g/l、注入容量300μlをGPCに付す。ポリスチレンPolymerLaboratoriesにより供給の単分散画分を標準品として使用した。PBコポリマーの万能補正を、PSK=7.11×10-5dl/g;a=0.743およびPBK=1.18×10-4dl/g;α=0.725についてMark-Houwink定数の線形結合を使用することにより行った。実施例に使用した材料WO2007042375号の実施例と同様にして調製した、成分AおよびBを含むポリオレフィン組成物以降、[組成物ABとして識別されるを、本発明の架橋済みポリオレフィン組成物を調製するために使用する。当該組成物ABのMFRは0.6g/10分であり、重量基準で:A30のプロピレンとエチレンとのコポリマーであり、2.5のエチレンを含有しMFRが35g/10分であり、室温におけるキシレン中の可溶性画分の含量が5である;B70のエチレンとプロピレンとのコポリマーであり、58のエチレンから製造される。組成物ABのキシレン可溶性画分の含量は56重量であり、かかる画分の極限粘度は4dl/gである。こうして、成分Bのキシレン可溶性画分の含量は78重量であり、極限粘度は4.1dl/gである。成分C8.5重量のエチレンを含有するブテン-1/エチレンコポリマーは、次の特性:-曲げ弾性率10MPa;-Mw/Mn2.3;-TmII:検出しない;-X-線結晶性8;-MFR190°C/2.16kg1g/10分;-密度0.87g/cm3を示す。このようなコポリマーはWO2009/000637号に記載されているような触媒および重合方法を使用して調製された。成分D30重量のブテン-1を含有するエチレンコポリマーであり、三井化学から、TafmerA-1050Sという商品名で販売。当該コポリマーの特性は:ショアA:57;密度:0.86g/cm3;MFR:1.2g/10分190/2.16-2g/10分230/2.16を示す。架橋用添加剤過酸化物:Perhexa25BR、2,5-ジメチル-2,5-ジt-ブチルペロキシヘキサンCASNo.78-63-7から構成、NOFCORPORATIONにより販売架橋助剤:DVD-570R、61~65のジビニルベンゼンCASNo.1321-74-0、35~39のエチルビニルベンゼンCASNo.28106-30-1から構成、新日本製鐵化学工業株式会社により販売実施例1~4ならびに比較例1および2スクリュー長さ/直径比30を具備する二軸スクリュー押出機における動的に操作する架橋を行う。表1に示したポリマー成分および架橋用添加剤を第1ブレンド領域に供給する。過酸化物の分解からもたらされるガスを測定するエリアに前記ブレンド領域を結合する。2つの連続ブレンド領域により架橋を行う。実施例の架橋プロセスに使用するブレンド時間および温度は、それぞれ、45~120秒および140°C~220°Cである。前記成分に加えて、慣用の安定剤パッケージを混合物に添加し、ポリオレフィン組成物の熱分解および酸化を防止する。"